(57)【要約】【課題】冷間加工時における変形抵抗の低減と共に、耐割れ性の向上を図り、優れた冷間加工性を発揮できる機械構造部品用鋼線を提供する。【解決手段】本発明の機械構造部品用鋼線は、質量％で、Ｃ：０．３〜０．６％、Ｓｉ：０．０５〜０．５％、Ｍｎ：０．２〜１．７％、Ｐ：０％超、０．０３％以下、Ｓ：０．００１〜０．０５％、Ａｌ：０．００５〜０．１％、Ｎ：０％超、０．０１５％以下、Ｂ：０％超、０．０１％以下およびＴｉ：０％超、０．１％を夫々含有し、残部が鉄および不可避不純物からなり、鋼の金属組織が、フェライトおよびセメンタイトより構成され、フェライト粒界に存在するセメンタイトの数割合が、全セメンタイト数に対して４０％以上である。【選択図】なし【特許請求の範囲】
【請求項１】
質量％で、
Ｃ  ：０．３〜０．６％、
Ｓｉ：０．０５〜０．５％、
Ｍｎ：０．２〜１．７％、
Ｐ  ：０％超、０．０３％以下、
Ｓ  ：０．００１〜０．０５％、
Ａｌ：０．００５〜０．１％、
Ｎ  ：０％超、０．０１５％以下、
Ｂ：０％超、０．０１％以下および
Ｔｉ：０％超、０．１％を夫々含有し、残部が鉄および不可避不純物からなり、
鋼の金属組織が、フェライトおよびセメンタイトより構成され、フェライト粒界に存在するセメンタイトの数割合が、全セメンタイト数に対して４０％以上である機械構造部品用鋼線。
【請求項２】
更に、質量％で、
Ｃｒ：０％超、０．５％以下、
Ｃｕ：０％超、０．２５％以下、
Ｎｉ：０％超、０．２５％以下および
Ｍｏ：０％超、０．２５％以下
よりなる群から選択される１種以上を含有し、かつ下記式（Ｘ）を満足する請求項１に記載の機械構造部品用鋼線。
［Ｃｒ％］＋［Ｃｕ％］＋［Ｎｉ％］＋［Ｍｏ％］≦０．７５  （Ｘ）
ただし、［Ｃｒ％］、［Ｃｕ％］、［Ｎｉ％］および［Ｍｏ％］は、それぞれ、質量％で示したＣｒ、Ｃｕ、ＮｉおよびＭｏの含有量を示す。
【請求項３】
前記金属組織におけるｂｃｃ−Ｆｅ結晶粒の平均円相当直径が３０μｍ以下である請求項１または２に記載の機械構造部品用鋼線。
【発明の詳細な説明】
【技術分野】
【０００１】
本発明は、機械構造部品の素材として用いられる鋼線に関する。より詳細には、調質圧延により製造した線材に球状化焼鈍を施した後に冷間加工する際、冷間加工時の変形抵抗が低く、耐割れ性が良好であり、冷間加工性に優れた特性を発揮する機械構造部品用鋼線に関する。尚、本明細書において、「線材」とは、圧延線材の意味で用い、熱間圧延後、室温まで冷却した線状の鋼材を指す。また「鋼線」とは、圧延線材に球状化焼鈍等の調質処理が施された線状の鋼材を指す。
【背景技術】
【０００２】
自動車用部品および建設機械用部品等の各種機械構造用部品を製造するにあたっては、通常、炭素鋼および合金鋼等の熱間圧延線材に、冷間加工性を付与する目的で球状化焼鈍が施される。そして、球状化焼鈍後の圧延線材、即ち鋼線に対して冷間加工を行い、その後切削加工などの機械加工を施すことによって所定の形状に成形し、焼入れ焼戻し処理を行って最終的な強度調整が行われて、機械構造用部品とされる。
【０００３】
冷間加工において、鋼線の変形抵抗を下げることで、金型寿命の向上を期待することができる。また鋼線の耐割れ性を向上させることで、各種部品の歩留り向上を期待することができる。
【０００４】
これまでにも、鋼線の冷間加工性を向上させる技術として、様々な方法が提案されている。こうした技術として、例えば特許文献１には、「金属組織が実質的にフェライト粒と球状炭化物から構成され、前記フェライト粒は、平均粒径が１５μｍ以上であり、前記球状炭化物は平均粒径が０．８μｍ以下で、且つ最大粒径を４．０μｍ以下で、且つ１ｍｍ2当たりの個数が０．５×１０6×Ｃ％〜５．０×１０6×Ｃ％個であり、前記球状炭化物のうち、粒径が０．１μｍ以上の球状炭化物間の最大距離が１０μｍ以下である鋼線」の技術が開示されている。
【０００５】
また特許文献２には、「鋼の金属組織が、セメンタイトとフェライトを有し、全組織に対するセメンタイトとフェライトの合計面積率は９５面積％以上であると共に、前記セメンタイトの９０％以上のアスペクト比が３以下であって、且つ前記セメンタイトの平均重心距離が１．５μｍ以上であり、更に前記フェライトの平均結晶粒径が５〜２０μｍである鋼線」の技術が開示されている。
【０００６】
この特許文献２には、上記金属組織を得る手段として、Ａ１点〜Ａ１点＋５０℃の温度域に昇温して、昇温後に前記Ａ１点〜Ａ１点＋５０℃の温度域で０〜１ｈｒ保持してから、前記Ａ１点〜Ａ１点＋５０℃の温度域からＡ１点−１００℃〜Ａ１点−３０℃までの温度域を１０〜２００℃／ｈｒの平均冷却速度で冷却する焼鈍処理を２回以上行った後、Ａ１点〜Ａ１点＋３０℃の温度域に昇温して前記Ａ１点〜Ａ１点＋３０℃の温度域で保持してから冷却する条件を次のように制御することを開示している。即ち、昇温の際にＡ１点に達してからＡ１点〜Ａ１点＋３０℃の温度域に保持した後に冷却する際に、Ａ１点に達するまでの前記Ａ１点〜Ａ１点＋３０℃の温度域滞在時間を１０分〜２時間とし、前記Ａ１点〜Ａ１点＋３０℃の温度域からのＡ１点−１００℃〜Ａ１点−２０℃までの冷却温度域を１０〜１００℃／ｈｒの平均冷却速度で冷却した後、当該冷却温度域で１０分〜５時間保持してから更に冷却する手法が開示されている。
【０００７】
一方、特許文献３には、「セメンタイト間距離の標準偏差を前記セメンタイト間距離の平均値で除した値を０．５０以下となる組織を有する鋼線」の技術が開示されている。この方法では、セメンタイトがほぼ均一な間隔で分布することになり、フェライト粒内にもセメンタイトが多く存在することになる。
【先行技術文献】
【特許文献】
【０００８】
【特許文献１】国際公開第２０１１／１０８４５９号
【特許文献２】特開２０１２−１４０６７４号公報
【特許文献３】特開２００６−３１６２９１号公報
【発明の概要】
【発明が解決しようとする課題】
【０００９】
これまで提案されている技術は、冷間鍛造等の冷間加工性を向上させた鋼線の技術としては有用であるが、冷間加工性を更に向上させた鋼線の技術の開発が望まれている。
【００１０】
本発明はこうした状況の下になされたものであって、その目的は、冷間加工時における変形抵抗の低減と共に、耐割れ性の向上を図り、優れた冷間加工性を発揮できる機械構造部品用鋼線を提供することにある。
【課題を解決するための手段】
【００１１】
上記課題を達成した本発明の機械構造部品用鋼線は、質量％で、Ｃ：０．３〜０．６％、Ｓｉ：０．０５〜０．５％、Ｍｎ：０．２〜１．７％、Ｐ：０％超、０．０３％以下、Ｓ：０．００１〜０．０５％、Ａｌ：０．００５〜０．１％、Ｎ：０％超、０．０１５％以下、Ｂ：０％超、０．０１％以下およびＴｉ：０％超、０．１％を夫々含有し、残部が鉄および不可避不純物からなり、鋼の金属組織が、フェライトおよびセメンタイトより構成され、フェライト粒界に存在するセメンタイトの数割合が、全セメンタイト数に対して４０％以上であることを特徴とする。
【００１２】
本発明の機械構造部品用鋼線は、必要に応じて、質量％で、Ｃｒ：０％超、０．５％以下、Ｃｕ：０％超、０．２５％以下、Ｎｉ：０％超、０．２５％以下およびＭｏ：０％超、０．２５％以下よりなる群から選択される１種以上を含有し、かつ下記式（Ｘ）を満足することが好ましい。
［Ｃｒ％］＋［Ｃｕ％］＋［Ｎｉ％］＋［Ｍｏ％］≦０．７５  （Ｘ）
ただし、［Ｃｒ％］、［Ｃｕ％］、［Ｎｉ％］および［Ｍｏ％］は、それぞれ、質量％で示したＣｒ、Ｃｕ、ＮｉおよびＭｏの含有量を示す。
【００１３】
本発明の機械構造部品用鋼線においては、前記金属組織におけるｂｃｃ（ｂｏｄｙ−ｃｅｎｔｅｒｄ ｃｕｂｉｃ：体心立方格子）−Ｆｅ結晶粒の平均円相当直径が３０μｍ以下であることが好ましい。
【発明の効果】
【００１４】
本発明の機械構造部品用鋼線によれば、化学成分組成を適切に調整すると共に、鋼の金属組織が、フェライトおよびセメンタイトより構成され、全セメンタイト数に対するフェライト粒界に存在するセメンタイトの数割合が規定値を満足することによって、変形抵抗の低減と共に耐割れ性の向上を実現した鋼線を提供することができる。本発明の機械構造部品用鋼線は、変形抵抗が低減されているため、金型などの塑性加工用冶工具の磨耗および破壊を抑制でき、また耐割れ性が向上されているため、圧造加工時の割れ発生も抑制でき、冷間加工性に優れた特性を発揮する。
【発明を実施するための形態】
【００１５】
本発明者らは、冷間加工時の変形抵抗の低減と共に耐割れ性の向上を兼備した鋼線を実現すべく、様々な角度から検討した。その結果、冷間加工時において、フェライト粒内のセメンタイトが変形抵抗を増加させること、および割れの原因となるボイドはフェライト粒内のセメンタイトが起点となっていることを見出した。
【００１６】
フェライト粒界に存在するセメンタイトは、粒内に存在するセメンタイトに比べ、冷間加工時に受けるひずみ量が小さくなるため、変形抵抗を低減させると共に、ボイドの起点となることを抑制することができる。即ち、変形抵抗低減と耐割れ性向上の両立を図るためには、全セメンタイト数に対するフェライト粒界に存在するセメンタイトの数割合を大きく、即ち、全セメンタイト数に対するフェライト粒内に存在するセメンタイトの数割合を低減させることが重要であるとの着想が得られた。
【００１７】
これまで提案された技術においては、変形抵抗および耐割れ性を向上させる方法として、フェライト粒径を制御する方法は知られているが、粒界に集積するセメンタイトに着目したものはない。
【００１８】
以下、本発明で規定する各要件について説明する。
【００１９】
本発明の機械構造部品用鋼線（以下、単に「鋼線」と呼ぶことがある）の金属組織は、いわゆる球状化組織であり、フェライトおよびセメンタイトより構成される。上記球状化組織は、鋼の変形抵抗を低減させて冷間加工性向上に寄与する金属組織である。本発明の金属組織の中には、パーライト組織が一部含まれていてもよい。また、冷間加工性に及ぼす悪影響が小さければ、ＡｌＮ等の析出物を面積率で３％未満許容することができる。
【００２０】
しかしながら、単にフェライトおよびセメンタイトより構成される金属組織とするだけでは、冷間加工性の向上を図ることができない。こうしたことから、以下で詳述する様に、この金属組織における全セメンタイト数に対するフェライト粒界に存在するセメンタイトの数割合を適切に制御する必要がある。
【００２１】
なお、本明細書においては、全セメンタイト数に対するフェライト粒界に存在するセメンタイト（粒界セメンタイト）の数割合を「粒界セメンタイト割合」と称することがある。また、全セメンタイト数に対するフェライト粒内に存在するセメンタイト（粒内セメンタイト）の数割合を「粒内セメンタイト割合」と称することがある。「粒界セメンタイト割合」および「粒内セメンタイト割合」は、以下のように定義される。
金属組織の顕微鏡観察において、所定視野内において所定の方法で粒界セメンタイトと粒内セメンタイトの数をそれぞれ計測する。
粒界セメンタイトの数を”Ｎａ”、粒内セメンタイトの数を”Ｎｂ”および全セメンタイト数（粒界セメンタイト数と粒内セメンタイト数の合計）を”Ｎａ＋Ｎｂ”としたとき、粒界セメンタイト割合および粒内セメンタイト割合は以下のように求めることができる。
粒界セメンタイト割合（％）＝Ｎａ／（Ｎａ＋Ｎｂ）×１００
粒内セメンタイト割合（％）＝Ｎｂ／（Ｎａ＋Ｎｂ）×１００
【００２２】
セメンタイト数の計測は、１視野で行っても、複数視野で行ってもよい。複数視野で計測を行う場合には、各視野で計測された粒界セメンタイト数と粒内セメンタイト数とをそれぞれ合計した数値を用いて、粒界セメンタイト割合および粒内セメンタイト割合を算出する。
計測方法の詳細については後述する。
【００２３】
粒界セメンタイト割合が低減し、粒内セメンタイト割合が増加すると、冷間加工中にフェライト粒に導入された転位は、粒内セメンタイトにトラップされ、転位増加を引き起こし、加工硬化を示す。その結果、変形抵抗が増加し、冷間加工性が低下する。また粒内のセメンタイトは、粒界セメンタイトに比べ、冷間加工中にセメンタイト周囲にひずみが堆積しやすい。その結果、粒内セメンタイトは、割れの起点になりやすい。このことからも、セメンタイトをフェライト粒界上に析出させることは、冷間加工性を向上させることに対して極めて有効である。
【００２４】
こうした観点から、フェライト粒界に存在するセメンタイトの数割合（すなわち、粒界セメンタイト割合）は、全セメンタイト数に対して４０％以上とする必要がある。粒界セメンタイト割合を４０％以上とすることで、変形抵抗を低減させ、セメンタイト起点の割れ発生を抑制することができる。
【００２５】
粒界セメンタイト数および粒内セメンタイト数の測定対象となるセメンタイトの形態は特に限定されない。例えば、球状のセメンタイトの他、アスペクト比の大きい棒状のセメンタイトおよびパーライト組織を形成する層状のセメンタイト等を含み、セメンタイトの形状に制限はない。尚、測定対象となるセメンタイトの大きさは限定されないが、測定方法によって大きさの基準が決まる。後述する粒界セメンタイト割合の測定方法では、倍率１０００倍の光学顕微鏡によって判別できるセメンタイトのサイズが最小サイズとなる。具体的には、円相当直径が０．３μｍ以上のサイズのセメンタイトが測定対象である。
【００２６】
粒界セメンタイト割合の好ましい下限は４５％であり、より好ましくは５０％である。粒界セメンタイト割合が高いほど変形抵抗低減、割れ抑制に有効であり、１００％にするのが最も好ましい。但し、後述するように粒界セメンタイト割合の増加は製造面で容易でなく、現状の技術では、熱間圧延温度の低下および／または球状化焼鈍時間の長時間化等のデメリットがあり得る。現行技術においては製造性の観点から、粒界セメンタイト割合は概ね８０％以下が好ましく、より好ましくは７０％以下である。
【００２７】
本発明の鋼線においては、前記金属組織におけるｂｃｃ−Ｆｅ結晶粒の平均円相当直径が３０μｍ以下であることが好ましい。ｂｃｃ−Ｆｅ結晶粒の平均円相当直径（以下、単に「ｂｃｃ−Ｆｅ結晶粒径」と呼ぶことがある）を３０μｍ以下とすることで、延性を向上させ、冷間加工時の割れ発生を更に抑制することができる。ｂｃｃ−Ｆｅ結晶粒径の好ましい上限は２５μｍであり、より好ましくは２０μｍである。尚、測定対象となるｂｃｃ−Ｆｅ結晶粒の大きさ限定されないが、前記セメンタイトと同様に、測定方法によって大きさの基準が決まる。後述する測定方法では、ＥＢＰＳ解析装置およびＦＥ−ＳＥＭによって判別できるサイズが最小サイズとなる。具体的には、円相当直径が１μｍ以上のサイズのｂｃｃ−Ｆｅ結晶粒が測定対象である。
【００２８】
前記したｂｃｃ−Ｆｅ結晶粒径の制御の対象となる組織は、方位差が１５°よりも大きい大角粒界で囲まれたｂｃｃ−Ｆｅ結晶粒である。これは前記方位差が１５°以下の小角粒界では、冷間加工性に及ぼす影響が小さいからである。尚、前記した「結晶方位差」は、「ずれ角」若しくは「傾角」とも呼ばれており、方位差の測定には、ＥＢＳＰ法（Ｅｌｅｃｔｒｏｎ Ｂａｃｋｓｃａｔｔｅｒｉｎｇ Ｐａｔｔｅｒｎ法）を採用すれば良い。また、平均粒径を測定する大角粒界で囲まれたｂｃｃ−Ｆｅには、初析フェライトの他、パーライト組織中に含まれるフェライトも含まれる。
【００２９】
本発明では、機械構造部品の素材に用いる鋼線を対象とするものであり、機械構造部品用鋼線として通常の化学成分組成を有していれば良いが、Ｃ、Ｓｉ、Ｍｎ、Ｐ、Ｓ、ＡｌおよびＮについては、適切な範囲に調整するのが良い。こうした観点から、これらの化学成分の適切な範囲およびその限定理由は下記の通りである。尚、本明細書では、化学成分組成について「％」とは、質量％を意味する。
【００３０】
Ｃ：０．３〜０．６％
Ｃは、鋼の強度、即ち最終製品の強度を確保する上で有用な元素である。こうした効果を有効に発揮させるためには、Ｃ含有量は０．３％以上とする必要がある。Ｃ含有量は、好ましくは０．３２％以上であり、より好ましくは０．３４％以上である。しかしながら、Ｃが過剰に含有されると強度が高くなって冷間加工性が低下するので、０．６％以下とする必要がある。Ｃ含有量は、好ましくは０．５５％以下であり、より好ましくは０．５０％以下である。
【００３１】
Ｓｉ：０．０５〜０．５％
Ｓｉは、脱酸元素として、および固溶体硬化による最終製品の強度を増加させることを目的として含有させる。このような効果を有効に発揮させるため、Ｓｉ含有量を０．０５％以上と定めた。Ｓｉ含有量は、好ましくは０．０７％以上であり、より好ましくは０．１０％以上である。一方、Ｓｉが過剰に含有されると硬度が過度に上昇して冷間加工性を劣化させる。そこでＳｉ含有量を０．５％以下と定めた。Ｓｉ含有量は、好ましくは０．４５％以下であり、より好ましくは０．４０％以下である。
【００３２】
Ｍｎ：０．２〜１．７％
Ｍｎは、焼入れ性の向上を通じて、最終製品の強度を増加させるのに有効な元素である。このような効果を有効に発揮させるため、Ｍｎ含有量を０．２％以上と定めた。Ｍｎ含有量は、好ましくは０．３％以上であり、より好ましくは０．４％以上である。一方、Ｍｎが過剰に含有されると、硬度が上昇して冷間加工性を劣化させる。そこでＭｎ含有量を１．７％以下と定めた。Ｍｎ含有量は、好ましくは１．５％以下であり、より好ましくは１．３％以下である。
【００３３】
Ｐ：０％超、０．０３％以下
Ｐは、鋼中に不可避的に含まれる元素であり、鋼中で粒界偏析を起こし、延性の劣化の原因となる。そこで、Ｐ含有量は０．０３％以下と定めた。Ｐ含有量は、好ましくは０．０２％以下であり、より好ましくは０．０１７％以下、特に好ましくは０．０１％以下である。Ｐ含有量は少なければ少ない程好ましいが、製造工程上の制約などにより０．００１％程度残存する場合もある。
【００３４】
Ｓ：０．００１〜０．０５％
Ｓは、鋼中に不可避的に含まれる元素であり、鋼中でＭｎＳとして存在し延性を劣化させるので、冷間加工性には有害な元素である。そこでＳ含有量を０．０５％以下と定めた。Ｓ含有量は、好ましくは０．０４％以下であり、より好ましくは０．０３％以下である。但し、Ｓは被削性を向上させる作用を有するので、０．００１％以上含有させる。Ｓ含有量は、好ましくは０．００２％以上であり、より好ましくは０．００３％以上である。
【００３５】
Ａｌ：０．００５〜０．１％
Ａｌは、脱酸元素として有用であると共に、鋼中に存在する固溶ＮをＡｌＮとして固定するのに有用である。こうした効果を有効に発揮させるため、Ａｌ含有量を０．００５％以上と定めた。Ａｌ含有量は、好ましくは０．００８％以上であり、より好ましくは０．０１０％以上である。しかしながら、Ａｌ含有量が過剰になると、Ａｌ2Ｏ3が過剰に生成し、冷間加工性を劣化させる。そこでＡｌ含有量を０．１％以下と定めた。Ａｌ含有量は、好ましくは０．０９０％以下であり、より好ましくは０．０８０％以下である。
【００３６】
Ｎ：０％超、０．０１５％以下
Ｎは、鋼中に不可避的に含まれる元素であり、鋼中に固溶Ｎが含まれると、歪み時効による硬度上昇、延性低下を招き、冷間加工性を劣化させる。そこでＮ含有量を０．０１５％以下と定めた。Ｎ含有量は、好ましくは０．０１３％以下であり、より好ましくは０．０１０％以下である。Ｎ含有量は少なければ少ない程好ましく、０％であることが最も好ましいが、製造工程上の制約などにより０．００１％程度残存する場合もある。
【００３７】
Ｂ：０％超、０．０１％以下
鋼材の焼入れ性を向上させることによって最終製品の強度を増加させるのに有効な元素である。このような効果を有効に発揮させるため、Ｂ含有量を０％超とし、好ましくは０．０００３％以上、より好ましく０．０００５％以上とする。この効果は、Ｂ含有量が増加するに従って大きくなる。しかしながら、Ｂ含有量が過剰になると、靭性を劣化させるおそれがある。そこでＢ含有量を０．０１％以下と定めた。Ｂ含有量は、好ましくは０．００７％以下であり、より好ましくは０．００５％以下である。
【００３８】
Ｔｉ：０％超、０．１％以下
Ｔｉは、Ｎと化合物を形成し、固溶Ｎを低減することで、軟質化の効果を発揮する。こうした効果を有効に発揮させるためには、Ｔｉ含有量は０％超とし、好ましくは０．０１％以上、より好ましくは０．０２％以上とする。しかしながら、Ｔｉの含有量が過剰になると、形成される化合物により硬さが過剰に増加するおそれがある。そこでＴｉ含有量を０．１％以下と定めた。Ｔｉ含有量は、好ましくは０．０８％以下であり、より好ましくは０．０５％以下である。
【００３９】
本発明の鋼線の基本成分は上記の通りであり、残部は実質的に鉄である。尚、「実質的に鉄」とは、鉄以外にも本発明の特性を阻害しない程度の微量成分（例えばＳｂおよびＺｎ等）が許容できる他、Ｐ、ＳおよびＮ以外の不可避不純物（例えばＯおよびＨ等）も含み得ることを意味する。更に本発明では、必要に応じて以下の任意元素を含有していても良く、含有される成分に応じて鋼線の特性が更に改善される。
【００４０】
Ｃｒ：０％超、０．５％以下、Ｃｕ：０％超、０．２５％以下、Ｎｉ：０％超、０．２５％以下およびＭｏ：０％超、０．２５％以下よりなる群から選択される１種以上
Ｃｒ、Ｃｕ、ＮｉおよびＭｏは、いずれも鋼材の焼入れ性を向上させることによって最終製品の強度を増加させるのに有効な元素である。必要によって、それらの元素を単独で又は２種以上で含有してもよい。このような効果は、これら元素の含有量が増加するに従って大きくなる。前記した効果を有効に発揮させるための好ましい含有量は、Ｃｒが０．０１５％以上、より好ましくは０．０２０％以上である。Ｃｕ、ＮｉおよびＭｏの好ましい含有量は、いずれも０．０２％以上、より好ましくは０．０５％以上である。
【００４１】
しかしながら、Ｃｒ、Ｃｕ、ＮｉおよびＭｏの含有量が過剰になると、強度が高くなり過ぎて冷間加工性を劣化させるおそれがある。そこで、Ｃｒ含有量は０．５％以下が好ましく、Ｃｕ、ＮｉおよびＭｏ含有量はいずれも０．２５％以下が好ましい。Ｃｒのより好ましい含有量は０．４５％以下、更に好ましくは０．４０％以下である。Ｃｕ、ＮｉおよびＭｏのより好ましい含有量は、いずれも０．２２％以下、更に好ましくは０．２０％以下である。
【００４２】
［Ｃｒ％］＋［Ｃｕ％］＋［Ｎｉ％］＋［Ｍｏ％］≦０．７５
本発明の実施形態に係る鋼線は、Ｃｒ、Ｃｕ、Ｎｉおよび、ＭｏおよびＢの１種以上を上述した範囲で含有する場合、下記式（Ｘ）を満足することが好ましい。
［Ｃｒ％］＋［Ｃｕ％］＋［Ｎｉ％］＋［Ｍｏ％］≦０．７５  ・・・（Ｘ）
但し、［Ｃｒ％］、［Ｃｕ％］、［Ｎｉ％］、および［Ｍｏ％］は、それぞれ、質量％で示したＣｒ、Ｃｕ、ＮｉおよびＭｏの含有量を示す。
Ｃｒ、Ｃｕ、Ｎｉ、およびＭｏの含有量が上記式（Ｘ）を満たすことにより、鋼の強度が高くなり過ぎることを抑制して、冷間加工性を向上できる。
【００４３】
本発明の鋼線は、球状化焼鈍後の組織形態を規定したものであり、こうした組織形態とするためには、後述する球状化焼鈍条件を適切に制御することが好ましい。但し、上記のような組織形態を確保するためには、更に圧延線材を製造する段階での条件も適切に制御して、圧延線材における組織形態を球状化焼鈍時に粒界セメンタイトが析出しやすい状態とすることがより好ましい。
【００４４】
圧延線材製造段階では、上記した成分組成を満足する鋼を、熱間圧延する際の仕上げ圧延温度を調整すると共に、その後の冷却速度を３段階として冷却速度と温度範囲を適切に調整することが好ましい。こうした条件で圧延線材を製造することによって、球状化焼鈍前の組織を、パーライトおよびフェライトを主相とすると共に、ｂｃｃ−Ｆｅ結晶粒径を所定の範囲とし、且つ初析フェライト結晶粒を等軸化し、パーライトの最狭部での間隔を所定以下とすることができる。このような組織に対し、後述する条件で球状化焼鈍を行うことによって、粒界セメンタイトが十分に析出した鋼線が得られやすくなる。このための圧延線材製造条件は、具体的には、８００℃以上、１０５０℃以下で仕上げ圧延した後、平均冷却速度が７℃／秒以上の第１冷却と、平均冷却速度が１℃／秒以上、５℃／秒以下の第２冷却と、平均冷却速度が前記第２冷却よりも速くかつ５℃／秒以上である第３冷却とを、この順で行うのが好ましい。第１冷却は、仕上げ圧延温度から７５０℃までの温度域の冷却を指し、第２冷却は、７５０℃から６５０℃までの温度域の冷却を指し、第３冷却は、６５０℃から４００℃までの温度域の冷却を指す。
【００４５】
（ａ）仕上げ圧延温度：８００℃以上、１０５０℃以下
球状化焼鈍前の組織のｂｃｃ−Ｆｅ結晶粒径を小さく、例えば１５μｍ以下にするためには、仕上げ圧延温度を適切に制御することが好ましい。仕上げ圧延温度が１０５０℃を超えると、ｂｃｃ−Ｆｅ結晶粒径を小さくすることが困難となる。但し、仕上げ圧延温度が８００℃未満となると、ｂｃｃ−Ｆｅ結晶粒径が小さくなり過ぎ、例えば５μｍ未満となって軟質化が困難となるので、８００℃以上とすることが好ましい。仕上げ圧延温度のより好ましい下限は８５０℃であり、更に好ましくは９００℃以上である。仕上げ圧延温度のより好ましい上限は１０００℃であり、更に好ましくは９５０℃である。
【００４６】
（ｂ）第１冷却
第１冷却は、仕上げ圧延温度である８００℃以上、１０５０℃以下から開始し、７５０℃で終了する。この第１冷却において、冷却速度が遅くなると球状化焼鈍前の組織のｂｃｃ−Ｆｅ結晶粒が粗大化してｂｃｃ−Ｆｅ結晶粒径が大きくなるおそれがある。そこで、第１冷却における平均冷却速度を７℃／秒以上とすることが好ましい。第１冷却の平均冷却速度はより好ましくは１０℃／秒以上であり、更に好ましくは２０℃／秒以上である。第１冷却の平均冷却速度の上限は特に限定されないが、現実的な範囲として２００℃／秒以下であることが好ましい。尚、第１冷却における冷却では、平均冷却速度が７℃／秒以上である限り、冷却速度を変化させて冷却しても良い。
【００４７】
（ｃ）第２冷却
第２冷却は、７５０℃から開始し、６５０℃で終了する。初析フェライト結晶粒を等軸化、即ち初析フェライト結晶粒の平均アスペクト比を小さく、例えば３．０以下とするためには、第２冷却において、５℃／秒以下の平均冷却速度で徐冷することが好ましい。第２冷却の平均冷却速度のより好ましい上限は４℃／秒であり、更に好ましくは３．５℃／秒以下である。一方、第２冷却における平均冷却速度が遅すぎると、ｂｃｃ−Ｆｅ結晶粒が粗大化して、ｂｃｃ−Ｆｅ結晶粒径が大きくなり過ぎる可能性がある。そこで、第２冷却における平均冷却速度は１℃／秒以上とするのが好ましい。第２冷却の平均冷却速度のより好ましい下限は２℃／秒であり、更に好ましくは２．５℃／秒である。尚、第２冷却における冷却では、平均冷却速度が１℃／秒以上、５℃／秒以下である限り、冷却速度を変化させて冷却しても良い。
【００４８】
（ｄ）第３冷却
第３冷却は、６５０℃から開始し、４００℃以下で終了する。この第３冷却では、パーライトの平均ラメラー間隔をできるだけ狭くし、セメンタイトを溶解させやすくし、粒内に球状セメンタイトの核を残さないようにする。これによって、その後の適切な球状化焼鈍処理を行うことで、粒界セメンタイト割合を増加させる。パーライトの平均ラメラー間隔を狭く、例えば０．２０μｍ以下とするためには、第３冷却において、第２冷却よりも速く、且つ５℃／秒以上の平均冷却速度で冷却することが好ましい。５℃／秒より遅い冷却であるとパーライトの平均ラメラー間隔を狭くしにくくなる。第３冷却の平均冷却速度はより好ましくは１０℃／秒以上であり、更に好ましくは２０℃／秒以上である。
【００４９】
尚、第３冷却の平均冷却速度の上限は特に限定されないが、現実的な範囲として２００℃／秒以下であることが好ましい。また、第３冷却では、平均冷却速度が５℃／秒以上である限り、冷却速度を変化させて冷却してもよい。第３冷却の終了温度の下限は特に限定されないが、例えば２００℃であることが好ましい。第３冷却を行った後は、放冷などの通常の冷却を行って室温まで冷却すれば良い。
【００５０】
室温まで冷却した後は、必要に応じて更に室温で伸線加工を行っても良く、その際の減面率は例えば３０％以下とすれば良い。伸線すると、鋼中の炭化物が破壊され、その後の球状化焼鈍で炭化物の凝集を促進できるため、球状化焼鈍の均熱処理時間の短縮に有効である。但し、伸線加工の減面率が３０％を超えると、焼鈍後の強度が高くなり冷間加工性を劣化させるおそれがあるので、伸線加工の減面率は３０％以下が好ましい。尚、減面率の下限は特に限定されないが、好ましくは２％以上とすることで効果が得られる。
【００５１】
上記のような好ましい条件で製造された圧延線材では、その後の球状化焼鈍処理によって、組織中のパーライトがオーステナイトに変態し、その後フェライト＋セメンタイトと変態する中で、元のパーライトサイズを小さくすること、即ち金属組織の粒成長を抑制することで、セメンタイトの粒内析出を低減して、粒界セメンタイトが析出しやすい状態となる。
【００５２】
こうした球状化焼鈍条件として、圧延線材に対し、例えば後記するＳＡ１のように、大気炉にて、室温から７３０℃まで加熱する際に、少なくとも５００℃から７３０℃までは平均加熱速度５０℃／時以上で加熱し、その後平均加熱速度２〜５℃／時で７４０℃まで加熱し、７４０℃で１〜３時間保持した後、平均冷却速度２０℃／時以上で７２０℃まで冷却し、平均冷却速度８〜１２℃／時で６４０℃まで冷却し、その後放冷することが好ましい。
【００５３】
上記の球状化焼鈍条件において、室温から７３０℃まで加熱する際に、少なくとも５００℃から７３０℃までの平均加熱速度を５０℃／時以上とすることで、金属組織の粒成長を抑制する。このときの平均加熱速度は、より好ましくは６０℃／時以上である。しかしながら、平均加熱速度が速すぎると圧延線材の温度追従が困難となるため、２００℃／時以下とすることが好ましく、より好ましくは１５０℃／時以下である。
【００５４】
尚、室温から５００℃まで加熱する際の平均加熱速度は、通常１００℃／時以上であるが、この温度範囲での平均加熱速度は、金属組織の粒成長に与える影響は小さい。生産性を考慮すれば、このときの加熱速度は速い方が好ましく、例えば１２０℃／時以上であり、より好ましくは１４０℃／時以上である。このときの平均加熱速度の上限は、５００℃から７３０℃までの平均加熱速度と同様に、２００℃／時とすることが好ましく、より好ましくは１５０℃／時である。室温から５００℃まで加熱する際の平均加熱速度は、少なくとも５００℃から７３０℃までの平均加熱速度と、同じであっても良いし、異なっていても良い。要するに、元のパーライトサイズを小さくすることで、セメンタイトの粒内析出を低減して、粒界セメンタイトが析出しやすい状態とするためには、少なくとも５００℃から７３０℃までの平均加熱速度が５０℃／時以上に確保されていれば良い。
【００５５】
またＡ１点直上の７３０℃から７４０℃までの平均加熱速度を２〜５℃／時に制御することにより、金属組織の粒成長を極力抑えながら、パーライト組織中のセメンタイトの分解および固溶を十分に行うことができる。平均加熱速度が５℃／時よりも速い場合は、パーライト組織中のセメンタイトの分解および固溶に十分な時間の確保が難しく、平均加熱速度が２℃／時よりも遅い場合は、７３０℃から７４０℃までの加熱時間が長くなり、金属組織の粒成長を抑制することが困難となる。このときの平均加熱速度は、より好ましくは３℃／時以上、４℃／時以下である。
【００５６】
７４０℃では、１〜３時間保持することが好ましい。この保持温度が１時間よりも短くなると、パーライト組織中のセメンタイトの分解および固溶が不十分であり、３時間よりも長くなると、金属組織の粒成長を抑制することが困難となる。このときの保持時間は、より好ましくは１．５時間以上、２．５時間以下である。
【００５７】
上記のような保持を行なった後、７２０℃までの好ましい平均冷却速度を２０℃／時以上とすることで、金属組織の粒成長を抑制できる。このときの平均冷却速度は、より好ましくは３０℃／時以上であるが、平均冷却速度が速すぎると圧延線材の温度追従が困難となるため、１００℃／時以下とすることが好ましい。
【００５８】
その後、７２０℃から６４０℃までの平均冷却速度を８〜１２℃／時に制御することにより、フェライト粒界に優先的にセメンタイトを析出させ、パーライト組織のようなアスペクト比の大きなセメンタイトの析出を抑制することができる。平均冷却速度が８℃／時よりも遅い場合は、金属組織の粒成長の抑制が困難となり、平均冷却度が１２℃／時よりも速い場合は、パーライト組織のようなアスペクト比の大きなセメンタイトが多く再析出する。このときの平均冷却速度は、より好ましくは９℃／時以上、１１℃／時以下である。
【００５９】
上記のような球状化焼鈍は、複数回繰り返し行ってもよく、こうした繰り返しを行うことによって、セメンタイトの個々のアスペクト比が小さくなり、粒界セメンタイト割合が増加する。例えば、後記する実施例の試験Ｎｏ．７、１２、１４、１９および２７に示すように、圧延線材製造条件が適切に制御されていない鋼種Ｃ、Ｅ、Ｆ、ＨおよびＫを用いた場合であっても、その後に所定の球状化焼鈍を繰り返し行うことによって、粒界セメンタイト割合が適切な範囲内となり、変形抵抗および割れ発生率の両方を低減できる。
【００６０】
球状化焼鈍の繰り返し回数については、少なくとも３回以上であることが好ましいが、過度に繰り返しても粒界セメンタイト割合があまり変化しなくなるので、１０回以下であることが好ましい。尚、球状化焼鈍を複数回繰り返すに際して、上記の好ましい条件の範囲内で、同じ条件で繰り返しても良く、異なる条件で繰り返しても良い。
【実施例】
【００６１】
以下、実施例を挙げて本発明をより具体的に説明する。本発明は以下の実施例によって制限を受けるものではなく、前記、後記の趣旨に適合し得る範囲で適当に変更を加えて実施することも勿論可能であり、それらはいずれも本発明の技術的範囲に包含される。
【００６２】
下記表１に示す化学成分組成の鋼を用い、下記表２に示す各種製造条件にて熱間圧延および冷却を行い、φ１７．０ｍｍの線材を作製した。表１で線（−）を記載したものは、その化学成分組成が検出されなかったことを意味する。
表２中、冷却１、冷却２および冷却３は、本発明で推奨する第１冷却、第２冷却および第３冷却に対応する。
また、表１および表２において、アスタリスク（＊）を付した数値は、本発明の範囲から外れていることを示している。
【００６３】
表１に示すように、鋼種Ｇは化学成分組成（Ｔｉの含有量）が規定値から外れる比較例である。
試料Ｎｏ．６、８、１１〜１３、１７および１８は、本発明における適切な製造条件で圧延線材を製造しなかった例である。このうち試料Ｎｏ．６および１１〜１３は、仕上げ圧延温度が好適な範囲（８００℃〜１０５０℃）よりも高くなっている。試料Ｎｏ．８は、第２冷却に対応する冷却２の冷却速度が好適な範囲（１℃／秒以上、５℃／秒以下）より早かった。また試料Ｎｏ．１７および１８、第３冷却に対応する冷却３での冷却速度が遅い条件、即ち、第２冷却での冷却速度を維持したまま冷却して圧延線材を製造した例である。
【００６４】
【表１】
2018044235.tif 000002
【００６５】
【表２】
2018044235.tif 000003
【００６６】
次に、試料Ｎｏ．１〜２２の圧延線材に対し、大気炉にて、以下のいずれかの焼鈍条件で焼鈍処理を行った。表３には、各試料の焼鈍条件を示す。
焼鈍条件（ａ）（この焼鈍条件を、以下「ＳＡ１」と略記する）：室温から７３０℃まで加熱するに際し、室温から５００℃までを平均加熱速度１１０℃／時で、５００℃から７３０℃までを平均加熱速度８０℃／時として加熱し、その後平均加熱温度３℃／時で７４０℃まで加熱し、７４０℃で３時間保持後、平均冷却速度３０℃／時で７２０℃まで冷却し、平均冷却速度１０℃／時で６４０℃まで冷却し、その後放冷する。
焼鈍条件（ｂ）（この焼鈍条件を、以下「ＳＡ２」と略記する）：ＳＡ１を５回繰り返す。
焼鈍条件（ｃ）（この焼鈍条件を、以下「ＳＡ３」と略記する）：室温から７３０℃まで加熱するに際し、室温から５００℃までを平均加熱速度１１０℃／時で、５００℃から７３０℃までを平均加熱速度８０℃／時として加熱し、その後平均加熱速度３℃／時で７４０℃まで加熱し、７４０℃で３時間保持後、平均冷却速度３０℃／時で６４０℃まで冷却し、その後放冷する。
上記焼鈍条件ＳＡ１およびＳＡ２は、本発明での好ましい焼鈍条件であり、上記焼鈍条件ＳＡ３は、７２０℃から６４０℃までの平均冷却速度が適切に制御されていない例である。
【００６７】
上記の球状化焼鈍を行った後の鋼線について、（１）金属組織のｂｃｃ−Ｆｅ結晶粒径、（２）粒界セメンタイト割合、（３）冷間加工時の変形抵抗および（４）冷間加工時の割れ発生率を、下記の方法によって測定した。
【００６８】
尚、球状化焼鈍後の鋼線のフェライト粒径および粒界セメンタイト割合の測定に当たっては、横断面が観察できるように樹脂埋めし、エメリー紙およびダイヤモンドバフによって切断面を鏡面研磨した。鋼線の直径Ｄに対し、鋼線の表面からＤ／４の位置を測定した。
【００６９】
（１）ｂｃｃ−Ｆｅ結晶粒径の測定
ｂｃｃ−Ｆｅ結晶粒径の測定は、ＥＢＳＰ解析装置およびＦＥ−ＳＥＭ（Ｆｉｅｌｄ−Ｅｍｉｓｓｉｏｎ Ｓｃａｎｎｉｎｇ Ｅｌｅｃｔｒｏｎ Ｍｉｃｒｏｓｃｏｐｅ、電解放出型走査電子顕微鏡）を用いて測定した。解析ツールには、株式会社ＴＳＬソリューションズのＯＩＭソフトウェアを用いた。結晶方位差（これを「斜角」とも呼ぶ）が１５°を超える境界、即ち大角粒界を結晶粒界として「結晶粒」を定義し、ｂｃｃ−Ｆｅ結晶粒の面積を円に換算したときの直径の平均値、即ち平均円相当直径を算出した。このときの測定領域は２００μｍ×４００μｍ、測定ステップは１．０μｍ間隔とし、測定方位の信頼性を示すコンフィデンス・インデックス（Ｃｏｎｆｉｄｅｎｃｅ Ｉｎｄｅｘ）が０．１以下の測定点は解析対象から削除した。
【００７０】
（２）粒界セメンタイト割合の測定
粒界セメンタイト割合の測定においては、５分以上のピクラールエッチングによってフェライト粒界およびセメンタイトを出現させ、光学顕微鏡にて組織観察を行い、倍率１０００倍にて３視野を撮影した。それらの写真上に、等間隔の１０本の横線を引き、その線上に存在する粒界セメンタイト数および粒内セメンタイト数を測定する。３視野内に存在する粒界セメンタイト数を、同視野内に存在する全セメンタイト数で除すことにより、粒界セメンタイト割合を算出した。測定するセメンタイトの最小の円相当直径は０．３μｍとした。ここで、フェライト粒界に接しており、且つセメンタイト粒子のアスペクト比が３．０以下のものを、粒界セメンタイトと定義した。よって、フェライト粒界に接していても、セメンタイト粒子のアスペクト比が３．０を超えているものは、粒内セメンタイトとした。
【００７１】
（３）変形抵抗の測定
鋼線から、φ１０．０ｍｍ×１５．０ｍｍの冷間鍛造試験用サンプルを作製し、鍛造プレスを用い、室温にて、ひずみ速度５／秒〜１０／秒で、加工率６０％の冷間鍛造試験を５回ずつ行った。変形抵抗の測定は、６０％加工率の冷間鍛造試験から得られた加工率−変形抵抗のデータから、４０％加工時の変形抵抗を５回測定し、５回の平均値を求めた。
尚、Ｃ、ＳｉおよびＭｎ含有量によって、求められる変形抵抗が異なるため、目標とする変形抵抗（表３に記載の「目標変形抵抗」）を式（Ｙ）とした。
目標変形抵抗（ＭＰａ）＝４００×Ｃｅｑ＋４１５  ・・・（Ｙ）
ただし、Ｃｅｑ＝［Ｃ％］＋０．２×［Ｓｉ％］＋０．２×［Ｍｎ％］であり、［Ｃ％］、［Ｓｉ％］および［Ｍｎ％］は、それぞれ質量％でＣ、ＳｉおよびＭｎの含有量を示す。
目標変形抵抗より低い変形抵抗を示す試料を合格とした。
【００７２】
（４）割れ発生率の測定
鋼線から、φ１０．０ｍｍ×１５．０ｍｍの冷間鍛造試験用サンプルを作製し、鍛造プレスを用い、室温にて、ひずみ速度５／秒〜１０／秒で、加工率６０％の冷間鍛造試験を５回ずつ行った。割れ発生率の測定は、６０％加工率の冷間鍛造試験後、夫々実体顕微鏡にて表面観察を５回行い、倍率２０倍にて表面割れの有無を測定し、「表面割れを有するサンプル数」を５で除すことにより、その平均を求めた。全ての鋼種における割れ発生率の合格基準は、２０％以下である。
【００７３】
これらの結果を、球状化焼鈍条件と共に下記表３に示す。尚、表３の総合評価では、変形抵抗の低減および耐割れ性向上のいずれも良好である例、すなわち、変形抵抗が目標変形抵抗より低く、かつ割れ発生率が２０％以下の試料を「Ｏ．Ｋ」と表示した。変形抵抗の低減および耐割れ性向上の少なくともいずれかが劣化している例、すなわち、変形抵抗が目標変形抵抗より高く、および／または割れ発生率が２０％を超える試料は「Ｎ．Ｇ」と表示した。
【００７４】
【表３】
2018044235.tif 000004
【００７５】
表３の結果より、次のように考察できる。試験Ｎｏ．１、２、４、５、７、９、１０、１２、１４、１５および１８〜２０は、本発明で規定する要件の全てを満足する実施例であり、変形抵抗の低減および耐割れ性向上が共に達成されていることが分かる。
【００７６】
このうち試験Ｎｏ．１２および１８は、好ましい圧延線材条件で製造されていない試料である。しかしながら、その後の繰り返し行なうＳＡ２の焼鈍によって粒界セメンタイトが十分に析出したため、変形抵抗および割れ発生率のいずれも合格基準に達している。このうち、試験Ｎｏ．１２は、好ましい要件であるｂｃｃ−Ｆｅ結晶粒径は若干大きくなっているものの、変形抵抗および割れ発生率のいずれも合格基準に達している。
【００７７】
ここで、ＳＡ１およびＳＡ２の焼鈍条件の両方を行った試験Ｎｏ．１および２（鋼種Ａ）、試験Ｎｏ．９および１０（鋼種Ｄ）、試験Ｎｏ．１４および１５（鋼種Ｅ）、ならびに試験Ｎｏ．１９および２０（鋼種Ｆ）に着目すると、いずれの場合もＳＡ１の焼鈍を行った試料と比べて、ＳＡ１を５回繰り返すＳＡ２の焼鈍を行った試料では、変形抵抗がより低減していることが分かる。試料Ｎｏ．９および１０（鋼種Ｄ）では、変形抵抗のみならず、割れ発生率も低減している。
【００７８】
これに対し、試験Ｎｏ．３、６、８、１１、１３、１６、１７、２１および２２は、本発明で規定する要件のいずれかを欠く比較例であり、変形抵抗および割れ発生率のいずれか、または両方が合格基準に達していないことが分かる。
【００７９】
即ち、試験Ｎｏ．３、１３、１６および２１は、条件が適切でないＳＡ３で球状化焼鈍を行った例であり、粒界セメンタイト割合が不足し、変形抵抗および割れ発生率のいずれか、または両方が合格基準に達していない。
【００８０】
試験Ｎｏ．２２は、Ｔｉを含まない鋼種Ｇを用いた例であり、冷間加工時の変形抵抗が目標変形抵抗より高かった。
【００８１】
試験Ｎｏ．６、８、１１および１７は、圧延線材製造時の好ましい条件で製造されていない試料である。その後のＳＡ１の球状化焼鈍によっては粒界セメンタイトが十分に析出せず、変形抵抗および割れ発生率のいずれも合格基準に達していない。しかしながら、これらの試料に対し、その後にＳＡ１を５回繰り返すＳＡ２の球状化焼鈍を施すと、粒界セメンタイトが適切に析出した状態となり、変形抵抗および割れ発生率のいずれも合格基準に達し得る（例えば、試験Ｎｏ．１２および１８）。
【産業上の利用可能性】
【００８２】
本発明の機械構造部品用鋼線は、冷間鍛造、冷間圧造および冷間転造等の冷間加工によって製造される自動車用部品および建設機械用部品等の各種機械構造部品の素材に好適に用いられる。こうした機械構造部品としては、具体的には、機械部品および電装部品等、より具体的にはボルト、ねじ、ナット、ソケット、ボールジョイント、インナーチューブ、トーションバー、クラッチケース、ケージ、ハウジング、ハブ、カバー、ケース、受座金、タペット、サドル、バルグ、インナーケース、クラッチ、スリーブ、アウターレース、スプロケット、コア、ステータ、アンビル、スパイダー、ロッカーアーム、ボディー、フランジ、ドラム、継手、コネクタ、プーリ、金具、ヨーク、口金、バルブリフター、スパークプラグ、ピニオンギヤ、ステアリングシャフトおよびコモンレール等が挙げられる。本発明の鋼線は、上記の機械構造部品の素材として好適に用いられる高強度機械構造部品用鋼線として産業上有用であり、上記の各種機械構造用部品を製造するときの室温における変形抵抗が低く、且つ素材の割れが抑制されることで優れた冷間加工性を発揮することができる。